Способ получения термопластичных композиционных материалов на основе полиимидных матриц, наполненных наноструктурированным карбидом кремния

1. Способ получения термопластичного полиимидного композиционного материала, наполненного модифицированным наноструктурированным карбидом кремния, осуществляемый реакцией конденсации диангидридов ароматических поликарбоновых кислот и ароматических диаминов в присутствии наноструктурированного карбида кремния, предварительно окисленного в высокотемпературной печи при температуре от 800°С до 1300°С в течение 10-30 минут, и после охлаждения, модифицированного 3-аминопропилтриэтоксисиланом в количестве, соответствующем  весовому соотношению силана к карбиду кремния, равному 1: (4 – 8), в апротонном органическом растворителе при температуре 70-100°С в течение 10 – 20 минут, после чего модифицированный нанонаполнитель промывается на фильтре и затем добавляется к раствору диамина в апротонном растворителе в количестве 0,01 – 10 мас.% и диспергируется при помощи ультразвукового диспергатора в течение 5-20 минут, после чего к реакционной массе добавляется при механическом перемешивании диангидрид в  молярном соотношении к диангидриду (1: 0,5-2) к диамину, и катализатор – бензойная кислота в молярном соотношении к диангидриду (1: 2-4), после чего реакционная масса нагревается до температуры 140-180°С и выдерживается в течение 6-12 часов. Затем реакционную массу выливают в этиловый спирт, фильтруют и сушат при температуре 50-70°С до постоянной массы.
2. Способ по п.1, отличающийся тем, что используют соотношения исходного диангидрида к диамину (1: 0,5-2)